(57)【要約】【課題】静的強度から高サイクル疲労強度までの全領域において強度向上を図ることができる肌焼部品を提供すること。【解決手段】肌焼部品１は、質量％で、Ｃ：０．１０〜０．３０％、Ｓｉ：０．５０〜１．５０％、Ｍｎ：０．３０〜１．００％、Ｐ：０．０３５％以下、Ｓ：０．０３５％以下、Ｃｒ：０．１５〜１．２５％以下、Ｍｏ：０．３０〜０．８０％、Ａｌ：０．０２０〜０．１５０％、Ｎ：０．００３０〜０．０２００％、Ｂ：０．０００５〜０．００５０％、Ｔｉ：０．００５〜０．２００％を含有し、Ｓｉ（％）＋Ｍｏ（％）＋３０Ｂ（％）≧１．１０を満たし、残部がＦｅ及び不可避的不純物からなる鉄鋼材料に対して、浸炭処理を施すことによって形成されてなる。浸炭層１１の表面における浸炭異常層１２の最大深さｄが１５μｍ以下であって、その最大深さ位置Ｄから表面１００までの断面における浸炭異常層１２の占める面積率が７０％以上である。【選択図】図１
2010150592.tif 000002
【特許請求の範囲】
【請求項１】
質量％で、Ｃ：０．１０〜０．３０％、Ｓｉ：０．５０〜１．５０％、Ｍｎ：０．３０〜１．００％、Ｐ：０．０３５％以下、Ｓ：０．０３５％以下、Ｃｒ：０．１５〜１．２５％以下、Ｍｏ：０．３０〜０．８０％、Ａｌ：０．０２０〜０．１５０％、Ｎ：０．００３０〜０．０２００％、Ｂ：０．０００５〜０．００５０％、Ｔｉ：０．００５〜０．２００％を含有し、かつ、Ｓｉ（％）＋Ｍｏ（％）＋３０Ｂ（％）≧１．１０を満たし、かつ、残部がＦｅ及び不可避的不純物からなる鉄鋼材料に対して、浸炭処理を施すことによって形成されてなり、
該浸炭処理によって形成された浸炭層の表面に浸炭異常層が存在しない、又は浸炭異常層が存在すると共に該浸炭異常層の最大深さが１５μｍ以下であって、その最大深さ位置から表面までの断面における上記浸炭異常層の占める面積率が７０％以上であることを特徴とする、静的強度から高サイクル疲労強度までの全領域の強度に優れた肌焼部品。
【請求項２】
請求項１において、上記鉄鋼材料は、質量％で、さらに、Ｎｂ：０．２０％以下を含有することを特徴とする、静的強度から高サイクル疲労強度までの全領域の強度に優れた肌焼部品。
【発明の詳細な説明】
【技術分野】
【０００１】
本発明は、鉄鋼材料に対して浸炭処理を施すことによって形成される、静的強度から高サイクル疲労強度までの全領域の強度に優れた肌焼部品に関する。
【背景技術】
【０００２】
近年、自動車等に用いられる駆動系部品には、高出力化・小型軽量化に伴って、高負荷又は連続的な負荷に十分に耐え得るだけの強度が要求されている。そのため、このような高度な強度要求に応えるべく、静的強度から高サイクル疲労強度までの全領域において強度向上を図ることが望まれている。
【０００３】
従来、疲労強度を向上させる技術としては、様々なものが提案されている。例えば、繰り返し数が１０5回を超えるような領域（高サイクル領域）における疲労強度を向上させる技術として、特許文献１には、Ｍｏ含有量を増大させることによって、表面硬化層の不完全焼入層の低減を図ることが提案されている。
【０００４】
一方、繰り返し数が１０3回以下のような領域（低サイクル領域）における疲労強度を向上させる技術として、特許文献２には、Ｐ及びＳを低減し、Ｍｏ及びＶを添加することによって、衝撃特性向上を図ることが提案されている。また、特許文献３には、Ｐ及びＣｒを低減し、Ｂを添加することによって、粒界強度向上を図ることが提案されている。また、特許文献４には、Ｍｏ添加量を増大すると共に、合金元素に基づく塑性変形抵抗値と粒界強度との関係を規定することによって、疲労強度の向上を図ることが提案されている。
【０００５】
【特許文献１】特開昭６１−２５３３４６号公報
【特許文献２】特開平１−２４７５６１号公報
【特許文献３】特公平８−９７５４号公報
【特許文献４】特開平１０−２５９４５０号公報
【発明の開示】
【発明が解決しようとする課題】
【０００６】
しかしながら、これまで提案されている技術は、高サイクル領域、低サイクル領域等の一部の領域における疲労強度を向上させるものである。そのため、静的強度から高サイクル疲労強度までの全領域において強度向上を図ることのできる条件については、明確になっておらず、従来の技術では困難であった。また、特に、繰り返し数が１０4回周辺の領域（中サイクル領域）においては、疲労強度を向上させるための技術が未だ確立されていなかった。
【０００７】
本発明は、かかる従来の問題点に鑑みてなされたもので、静的強度から高サイクル疲労強度までの全領域において強度向上を図ることができる肌焼部品を提供しようとするものである。
【課題を解決するための手段】
【０００８】
本発明は、質量％で、Ｃ：０．１０〜０．３０％、Ｓｉ：０．５０〜１．５０％、Ｍｎ：０．３０〜１．００％、Ｐ：０．０３５％以下、Ｓ：０．０３５％以下、Ｃｒ：０．１５〜１．２５％以下、Ｍｏ：０．３０〜０．８０％、Ａｌ：０．０２０〜０．１５０％、Ｎ：０．００３０〜０．０２００％、Ｂ：０．０００５〜０．００５０％、Ｔｉ：０．００５〜０．２００％を含有し、かつ、Ｓｉ（％）＋Ｍｏ（％）＋３０Ｂ（％）≧１．１０を満たし、かつ、残部がＦｅ及び不可避的不純物からなる鉄鋼材料に対して、浸炭処理を施すことによって形成されてなり、
該浸炭処理によって形成された浸炭層の表面に浸炭異常層が存在しない、又は浸炭異常層が存在すると共に該浸炭異常層の最大深さが１５μｍ以下であって、その最大深さ位置から表面までの断面における上記浸炭異常層の占める面積率が７０％以上であることを特徴とする、静的強度から高サイクル疲労強度までの全領域の強度に優れた肌焼部品（請求項１）。
【０００９】
本発明の肌焼部品は、上記特定の組成の鉄鋼材料を用いて浸炭処理を施して形成されるものである。そして、浸炭処理後の浸炭層の表面に浸炭異常層が存在しない、又は浸炭異常層が存在すると共にその最大深さ及びその占める面積率（以下、適宜、占有面積率という）を上記特定の範囲としている。これにより、静的強度から高サイクル疲労強度までの全領域において強度向上を図ることができる。
【００１０】
すなわち、本発明では、上記鉄鋼材料における各元素の含有量が上記特定の範囲となり、さらにＳｉ、Ｍｏ及びＢの成分がＳｉ（％）＋Ｍｏ（％）＋３０Ｂ（％）≧１．１０の関係式を満たすように、各元素、特にＳｉ、Ｍｏ及びＢ成分の含有量を適正化することにより、浸炭処理後の浸炭層の粒界強度を向上させることができる。
また、浸炭異常層を存在させないように、又は浸炭異常層を存在させてその最大深さ及び占有面積率が上記特定の範囲となるように、浸炭層における浸炭異常層を制御・適正化することにより、疲労亀裂の発生を抑制することができる。
【００１１】
そして、静的〜１０3回の低サイクル領域においては、Ｓｉ、Ｍｏ及びＢ成分の適正化による浸炭層の粒界強度向上効果が寄与することにより、静的強度及び疲労強度の向上を図ることができる。
また、１０5回〜１０7回の高サイクル領域においては、浸炭異常層の制御・適正化による疲労亀裂抑制効果が寄与することにより、疲労強度の向上を図ることができる。
【００１２】
そして、本発明では、従来の技術では疲労強度の向上が困難であった１０4回周辺（１０3回〜１０5回）の中サイクル領域においては、Ｓｉ、Ｍｏ及びＢ成分の適正化による浸炭層の粒界強度向上効果と浸炭異常層の制御・適正化による疲労亀裂抑制効果とが相まって、その複合効果により、疲労強度の向上を図ることができる。
【００１３】
このように、本発明によれば、静的強度から高サイクル疲労強度までの全領域の強度に優れた肌焼部品を提供することができる。
【発明を実施するための最良の形態】
【００１４】
本発明において、上記浸炭異常層とは、不完全焼入れ組織よりなる層である。不完全焼入組織とは、一連の浸炭処理における焼入れ時に発生したトルースタイトあるいはベイナイトよりなる組織である。この浸炭異常層は、処理品の断面を鏡面仕上げした後、ナイタール等の腐食液で腐食すると、黒く腐食されることで、その形態を容易に観察することが可能である。また、この浸炭異常層は、次のように生成する。
【００１５】
すなわち、例えばガス浸炭処理の場合、浸炭雰囲気中にはある程度の酸素が含まれている。この酸素が鋼の表面から侵入すると、結晶粒界近傍の素地に含まれている（固溶している）Ｓｉ、Ｃｒ、Ｍｎ、Ｎｉ、Ｍｏ等のうち、Ｓｉ、Ｃｒ及びＭｎは、結晶粒界を拡散してきた酸素と結びついて酸化物を形成する。そのため、酸化物が形成された付近では、焼入れ性が低下する。これにより、焼入れ時にマルテンサイトが生成されず、トルースタイトあるいはベイナイトが生成する。このトルースタイトあるいはベイナイトよりなる不完全焼入れ組織の層が浸炭異常層である。
【００１６】
また、本発明において、浸炭異常層が浸炭層の表面に存在する場合、その最大深さは、１５μｍ以下とする。また、浸炭異常層の最大深さ位置から表面までの断面における浸炭異常層の占める面積率は、７０％以上とする。
この浸炭異常層は、通常、深さにばらつきを持って形成される。そのため、本発明においては、浸炭異常層の厚みを最大深さによって定義すると共に、深さの凹凸の度合いを浸炭異常層の占める面積率（占有面積率）によって定義した。
【００１７】
浸炭異常層の最大深さが１５μｍを超える場合には、肌焼部品の強度を十分に向上させることができないおそれがある。
また、浸炭異常層の占有面積率が７０％未満の場合には、浸炭異常層の深さのばらつきが大きくなり、亀裂等が発生し易くなるおそれがある。一方、浸炭異常層の占有面積率は、理想的には１００％であることが好ましい。すなわち、占有面積率が高ければ高いほど、深さの凹凸が小さくなり、均一な層となる。そのため、肌焼部品の表面の強度を向上させることができる。
【００１８】
次に、本発明の肌焼部品の素材としては、上記特定の組成からなる鉄鋼材料を用いる。
以下に、各化学成分範囲の限定理由を説明する。
【００１９】
Ｃ：０．１０〜０．３０％
浸炭処理を行った肌焼部品に要求される強度を十分に満たすため、すなわち肌焼部品の内部硬さを十分に確保するためには、０．１０％以上、好ましくは０．１３％以上のＣを含有する必要がある。しかし、０．３０％を超えて含有させると、内部の靭性が劣化し、肌焼部品の強度を低下させ、さらには被削性の低下や冷間鍛造性を悪化させるため、上限を０．３０％とした。好ましくは、０．２７％以下とするのが良い。
【００２０】
Ｓｉ：０．５０〜１．５０％
浸炭処理時、浸炭層のＳｉは、浸炭雰囲気中の酸素と反応して酸化物を形成する。このため、被処理品の表層付近は焼入性が低下し、いわゆる浸炭異常層を形成する。すなわち、Ｓｉは、浸炭異常層の形成に重要な影響を及ぼす元素であるが、その一方でマルテンサイト組織の焼き戻し軟化抵抗性を高める元素でもある。
本発明においては、Ｍｏが有する浸炭異常層の抑制効果と併用することにより、浸炭異常層の形態（すなわち、浸炭異常層を存在させない、又は存在してもその最大深さが１５μｍ以下であり、占有面積率が７０％以上）を制御するため、また浸炭層の粒界強度を向上させるため、及び焼戻し軟化抵抗性を高めるために、Ｓｉを０．５０％以上、好ましくは０．５８％以上含有させる必要がある。しかし、１．５０％を超えて含有させると、ガス浸炭性、冷間鍛造性、被削性、靭性を低下させるため、上限を１．５０％とした。好ましくは、上限を１．２０％以下とするのが良い。
【００２１】
Ｍｎ：０．３０〜１．００％
Ｍｎは、焼入性向上に顕著な効果を有する元素であり、肌焼部品の内部硬さを十分に確保するためには、０．３０％以上のＭｎを含有する必要がある。また、Ｍｎも浸炭異常層を生成する元素であるため、その添加量は浸炭異常層の形態を左右するための最適な範囲内にする必要がある。多量に含有させると、浸炭異常層の深さが増大したり、残留オーステナイトが増加して、浸炭後の狙いとする組織が得られず、高い浸炭硬さが得られ難くなったりするため、上限を１．００％とした。
【００２２】
Ｐ：０．０３５％以下
Ｐは、製造時に少量の混入が避けられない不純物であるが、粒界強度を低下させ、疲労特性を悪化させる原因となる元素であるので、その上限を０．０３５％とした。
【００２３】
Ｓ：０．０３５％以下
Ｓは、Ｐと同様に、製造時に少量の混入が避けられない不純物であり、例えばＭｎＳ等のような硫化物系介在物となって存在している。しかし、この介在物は、疲労破壊の起点となるので、極力低減することが好ましく、上限を０．０３５％とした。
【００２４】
Ｃｒ：０．１５〜１．２５％以下
Ｃｒは、焼入性を向上させる元素であり、浸炭焼入れ後、十分な内部硬さを得るためには、０．１５％以上含有させる必要がある。また、Ｃｒも浸炭異常層を生成する元素であるため、その添加量は浸炭異常層の形態を左右するための最適な範囲内にする必要がある。多量に含有させると、浸炭異常層の深さが増大したり、残留オーステナイトが増加して、浸炭後の狙いとする組織が得られず、高い浸炭硬さが得られ難くなったりするため、上限を１．２５％とした。
【００２５】
Ｍｏ：０．３０〜０．８０％
Ｍｏは、焼入性及び靭性を向上させると共に、浸炭異常層を抑制する効果があり、Ｓｉが有する浸炭異常層の生成効果と併用することにより、浸炭異常層の形態（すなわち、浸炭異常層を存在させない、又は存在してもその最大深さが１５μｍ以下であり、占有面積率が７０％以上）を制御することができる。また、Ｃｒ添加量の上限の規制とＭｏの適量の添加によって高Ｓｉ鋼の浸炭性を改善する効果があり、この効果を十分に得るため、また浸炭層の粒界強度を向上させるために、下限を０．３０％とした。しかしながら、多量に添加すると、所望の形態からなる浸炭異常層が得られないだけでなく、コストを上昇させ、さらには冷間鍛造性、被削性を悪化させるため、０．８０％を上限とした。
【００２６】
Ａｌ：０．０２０〜０．１５０％
Ａｌは、鋼中のＮと化合し、ＡｌＮとして浸炭焼入後の結晶粒を微細化し、靭性を向上させる効果を有する。この効果を得るためには、０．０２０％以上のＡｌを含有させる必要がある。しかし、０．１５０％を超えて含有させると、鋼中において過度のＡｌ2Ｏ3が生成され、これを起点として強度が低下するため、上限を０．１５０％とした。
【００２７】
Ｎ：０．００３０〜０．０２００％
Ｎは、上述のとおり、Ａｌと化合し、ＡｌＮとして結晶粒を微細化させる。このような効果を得るためには、０．０３０％以上のＮを含有する必要がある。一方、０．０２００％を超えて含有させても、上記の効果が飽和すると共に、製鋼時にＮがガス化し、鋼の製造を困難にするおそれがあるため、上限を０．０２００％とした。
【００２８】
Ｂ：０．０００５〜０．００５０％
Ｂは、焼入性向上に効果のある元素であり、本発明でもそのために少量添加するものである。但し、焼入性の向上のみであれば、ＭｎやＣｒの増量でも効果が得られるが、Ｂは粒界強度の向上という効果があり、この効果によって静的強度から低サイクル領域の疲労強度までを改善する効果がある。従って、本発明の目的達成のためには、０．０００５％以上含有させる必要がある。しかし、Ｂはきわめて少量の含有で効果を得られる元素であり、多量に含有させてもその効果が飽和し、また粗大な化合物を形成して疲労強度低下の原因となるため、上限を０．００５０％とした。
【００２９】
Ｔｉ：０．００５〜０．２００％
ＢはＮと非常に結合しやすい元素であり、不純物として含有するＮと結合し、ＢＮとなって存在した場合には、Ｂの焼入性向上効果、粒界強化効果が得られなくなる。そこで、Ｔｉを添加し、ＴｉＮを形成して、ＢＮの生成を防止する必要がある。また、ＴｉＮが形成されれば、結晶粒を微細化させるという効果が得られる。これらの効果を得るためには、最低でもＴｉを０．００５％以上含有させる必要がある。しかし、Ｔｉを多量に添加すると粗大なＴｉＮが生成しやすくなり、疲労強度低下の原因となるため、上限を０．２００％とした。
【００３０】
次に、上記鉄鋼材料の化学成分を規定する関係式について説明する。
本発明において、上記鉄鋼材料の化学成分は、Ｓｉ（％）＋Ｍｏ（％）＋３０Ｂ（％）≧１．１０を満たす。すなわち、Ｓｉ、Ｍｏ及びＢの各成分を上述した範囲内に添加することを前提に、上記関係式を満足する範囲に調整することにより、浸炭処理後の浸炭層の粒界強度を向上させることが可能となる。
上記関係式において、その値が１．１０未満の場合には、浸炭層の粒界強度を十分に確保することができないおそれがある。そのため、静的〜１０5回の低サイクル及び中サイクル領域における強度を十分に向上させることができないおそれがある。
【００３１】
また、上記鉄鋼材料は、質量％で、さらにＮｂ：０．２０％以下を含有することが好ましい（請求項２）。
この場合には、上記肌焼部品の強度をさらに向上させることができる。
以下に、その成分範囲の限定理由を説明する。
【００３２】
Ｎｂ：０．２０％以下
Ｎｂは、浸炭後の結晶粒を微細化するなど、靭性を向上させると共に、疲労強度を向上させる。しかし、多量に添加しても、これらの効果が飽和するだけでなく、粗大な析出物を形成し、強度を低下させるため、上限を０．２０％とした。なお、上記効果を十分に発揮させるため、最低でも０．０１％以上含有させることが好ましい。
【実施例】
【００３３】
本発明の実施例にかかる肌焼部品について説明する。
本例では、表１に示すごとく、１４種類の鉄鋼材料（鋼ａ〜ｎ）を用意し、表２に示すごとく、本発明の実施例としての肌焼部品（歯車）（実施例Ａ１〜Ａ８）を作製し、強度試験を行って評価した。また、比較例としての肌焼部品（比較例Ｂ１〜Ｂ８）、従来例としての肌焼部品（従来例Ｃ１）も作製し、同様の強度試験・評価を行った。
【００３４】
本例の肌焼部品（実施例Ａ１〜Ａ８）は、質量％で、Ｃ：０．１０〜０．３０％、Ｓｉ：０．５０〜１．５０％、Ｍｎ：０．３０〜１．００％、Ｐ：０．０３５％以下、Ｓ：０．０３５％以下、Ｃｒ：０．１５〜１．２５％以下、Ｍｏ：０．３０〜０．８０％、Ａｌ：０．０２０〜０．１５０％、Ｎ：０．００３０〜０．０２００％、Ｂ：０．０００５〜０．００５０％、Ｔｉ：０．００５〜０．２００％を含有し（これを条件１とする）、かつ、Ｓｉ（％）＋Ｍｏ（％）＋３０Ｂ（％）≧１．１０を満たし（これを条件２とする）、かつ、残部がＦｅ及び不可避的不純物からなる鉄鋼材料（鋼ａ〜ｇ）に対して、浸炭処理を施すことによって形成されたものである。
【００３５】
また、本例の肌焼部品１（実施例Ａ１〜Ａ８）は、図１に示すごとく、浸炭処理によって形成された浸炭層１１の表面に浸炭異常層１２が存在しない、又は浸炭異常層１２が存在すると共に浸炭異常層１２の最大深さｄが１５μｍ以下であって最大深さ位置Ｄから表面１００までの断面における浸炭異常層１２の占める面積率（占有面積率）が７０％以上である（これを条件３とする）。
【００３６】
なお、図１は、浸炭異常層１２が存在する例を示したものである。具体的には、母相１０の上に浸炭層１１が形成され、さらにその上に浸炭異常層１２が形成されている。
浸炭異常層１２の深さは、最大深さｄを表し、表面１００から最大深さ位置Ｄまでの距離である。また、占有面積率は、表面１００から最大深さ位置Ｄまでの面積に対して浸炭異常層１２が占める面積の割合である。
【００３７】
以下、この発明の具体的な実施例を比較例及び従来例と共に説明する。
まず、表１に示す組成を有する１４種類の鉄鋼材料（鋼ａ〜ｎ）を用意した。そして、これらの鉄鋼材料を切削加工することにより、モジュール２、圧力角１８°、ねじれ角２７°の仕様からなる歯車に成形し、この歯車を浸炭処理することにより、表２に示す１７種類の肌焼部品（実施例Ａ１〜Ａ８、比較例Ｂ１〜Ｂ８、従来例Ｃ１）を作製した。
【００３８】
本例では、浸炭処理としては、ガス浸炭法又は真空浸炭法を用いた。
浸炭処理の条件は、浸炭条件：９５０℃×３時間、浸炭後の焼戻し条件：１５０℃×１時間を基本条件とし、鋼種ごとに温度、時間、ＣＰ（カーボンポテンシャル）等の条件を調整した。
【００３９】
例えば、浸炭異常層は、鉄鋼材料の化学成分（特にＳｉ、Ｃｒ、Ｍｏ）の添加量に応じ、浸炭条件を調整することによって得られる。浸炭異常層の生成を抑制し、占有面積率を７０％以上とするには、浸炭温度を低く、処理時間を短くし、さらにＣＰを適切に調整する必要がある。すなわち、単純に浸炭温度を低くするだけでは、処理時間を短くすることが困難であるため、ＣＰを高めに調整することも含めて諸条件を調整することにより、浸炭異常層の最大深さ、占有面積率が所望の範囲となるように調整することが可能となる。
【００４０】
また、焼入れ時において、酸化した粒界の近傍にのみ浸炭異常層が発生すると、浸炭異常層の占有面積率が低下する。これを抑制するためには、焼入油温、撹拌速度の調整等により、部品に必要な硬度を確保できる範囲で焼入温度を低めに調整することが好ましい。また、表面硬度は、実施例（本発明）、比較例及び従来例について公平な評価結果となるようにするため、すべてＨＶ８００程度、硬化深さ（ＨＲＣ５０以上となる深さ）が０．７ｍｍ程度となるように調整した。
【００４１】
【表１】
2010150592.tif 000003
【００４２】
【表２】
2010150592.tif 000004
【００４３】
次に、表２に示すごとく、作製した肌焼部品（実施例Ａ１〜Ａ８、比較例Ｂ１〜Ｂ８、従来例Ｃ１）について説明する。
実施例Ａ１〜Ａ８は、条件１（化学成分範囲）及び条件２（関係式）を満たす鉄鋼材料（鋼ａ〜ｇ）に対して浸炭処理を施すことによって形成したものである。また、浸炭処理後においては、条件３（浸炭異常層の形態）を満たしている。
【００４４】
なお、実施例Ａ２は、浸炭処理として真空浸炭法を用いており、浸炭処理後において、浸炭層の表面に浸炭異常層が存在していない。それ以外の実施例Ａ１、Ａ３〜Ａ８は、浸炭処理としてガス浸炭法を用いており、浸炭処理後において、浸炭層の表面に浸炭異常層が存在している。
【００４５】
また、比較例Ｂ１、Ｂ２は、条件１（化学成分範囲）及び条件２（関係式）を満たす鉄鋼材料（鋼ａ、ｆ）に対して浸炭処理を施すことによって形成したものである。ただし、浸炭処理後においては、条件３（浸炭異常層の形態）を満たしていない。
【００４６】
また、比較例Ｂ３〜Ｂ５は、条件１（化学成分範囲（Ｓｉ、Ｍｏ、Ｂ成分））を満たさず、条件２（関係式）を満たす鉄鋼材料（鋼ｈ〜ｊ）に対して浸炭処理を施すことによって形成したものである。浸炭処理後においては、条件３（浸炭異常層の形態）を満たしている。
【００４７】
また、比較例Ｂ６、Ｂ７は、条件１（化学成分範囲）を満たし、条件２（関係式）を満たさない鉄鋼材料（鋼ｋ、ｌ）に対して浸炭処理を施すことによって形成したものである。浸炭処理後においては、条件３（浸炭異常層の形態）を満たしている。
【００４８】
また、比較例Ｂ８は、条件１（化学成分範囲（Ｓｉ、Ｍｏ成分））及び条件２（関係式）のいずれも満たさない鉄鋼材料（鋼ｍ）に対して浸炭処理を施すことによって形成したものである。浸炭処理後においては、条件３（浸炭異常層の形態）を満たしている。
【００４９】
また、従来例Ｃ１は、条件１（化学成分範囲）及び条件２（関係式）のいずれも満たさない、浸炭用の鉄鋼材料として用いられているＳＣＭ４２０（鋼ｎ）に対して浸炭処理を施すことによって形成したものである。また、浸炭処理後においても、条件３（浸炭異常層の形態）を満たしていない。
【００５０】
なお、比較例Ｂ１〜Ｂ８、従来例Ｃ１は、浸炭処理としてガス浸炭法を用いており、浸炭処理後において、浸炭層の表面に浸炭異常層が存在している。
【００５１】
次に、表２に示す１７種類の肌焼部品（実施例Ａ１〜Ａ８、比較例Ｂ１〜Ｂ８、従来例Ｃ１）について、強度試験を行った。
具体的には、モジュール２、圧力角１８°、ねじれ角２７°の仕様からなる歯車（肌焼部品）を一対準備し、動力循環式歯車試験機において、回転数：２０００ｒｐｍ、油温：８０℃の条件で所望の回数まで繰り返し回転させた。その後、各歯車について歯元曲げ強度を測定し、これを疲労強度として評価した。また、回転前の状態の歯元曲げ強度も測定し、これを静的強度として評価した。
【００５２】
なお、本例では、従来例Ｃ１に対して、静的〜１０4回の低サイクル及び中サイクル領域では２０％以上の強度向上、耐久限度（１０7回）では１０％以上の強度向上を図ることを目標とした。
【００５３】
上記の結果を表２に示す。
表２に示す結果からわかるように、本発明の実施例Ａ１〜Ａ８は、静的〜１０4回の低サイクル及び中サイクル領域における静的強度及び疲労強度が、従来例Ｃ１に比べて２０％以上向上している。また、１０7回の高サイクル領域における疲労強度も、従来例Ｃ１に比べて１０％以上向上している。
その一例として、実施例Ａ６と従来例Ｃ１とを比較したものを図２に示す。同図からもわかるように、本発明である実施例Ａ６は、従来例Ｃ１に比べて、静的から高サイクルまでの全領域において、強度が向上している。
【００５４】
次に、本発明の肌焼部品（実施例Ａ１〜Ａ８）における作用効果について、比較例としての肌焼部品（比較例Ｂ１〜Ｂ８）と比較して説明する。
本発明の実施例である肌焼部品（実施例Ａ１〜Ａ８）は、素材となる鉄鋼材料における各元素の含有量が上記特定の範囲であり、さらにＳｉ、Ｍｏ及びＢの成分がＳｉ（％）＋Ｍｏ（％）＋３０Ｂ（％）≧１．１０の関係式を満たすように、すなわち上記条件１及び条件２を満たすように、各元素、特にＳｉ、Ｍｏ及びＢ成分の含有量を適正化することにより、浸炭処理後の浸炭層の粒界強度を向上させることができる。
また、浸炭異常層を存在させないように、又は浸炭異常層を存在させてその最大深さ及び占有面積率が上記特定の範囲となるように、すなわち上記条件３を満たすように、浸炭層における浸炭異常層を制御・適正化することにより、疲労亀裂の発生を抑制することができる。
【００５５】
そして、静的〜１０3回の低サイクル領域においては、Ｓｉ、Ｍｏ及びＢ成分の適正化（条件１及び条件２）による浸炭層の粒界強度向上効果が寄与することにより、静的強度及び疲労強度の向上を図ることができる。
また、１０5回〜１０7回の高サイクル領域においては、浸炭異常層の制御・適正化（条件３）による疲労亀裂抑制効果が寄与することにより、疲労強度の向上を図ることができる。
【００５６】
そして、従来の技術では疲労強度の向上が困難であった１０4回周辺（１０3回〜１０5回）の中サイクル領域においては、Ｓｉ、Ｍｏ及びＢ成分の適正化による浸炭層の粒界強度向上効果と浸炭異常層の制御・適正化による疲労亀裂抑制効果とが相まって、その複合効果により、疲労強度の向上を図ることができる。
【００５７】
よって、本発明の実施例である肌焼部品（実施例Ａ１〜Ａ８）は、上記条件１〜３をすべて満たすことにより、静的から高サイクルまでの全領域において、効果的に強度向上を図ることができる。
【００５８】
一方、表２に示す結果からわかるように、本発明の上記条件１〜３の少なくともいずれかを満たしていない比較例としての肌焼部品（比較例Ｂ１〜Ｂ８）は、静的から高サイクルまでの全領域において、強度を十分に向上させることができない。
【００５９】
例えば、比較例Ｂ１、Ｂ２は、条件３（浸炭異常層の形態）を満たしていないことにより、浸炭異常層の制御・適正化による疲労亀裂抑制効果が十分に得られず、１０7回の高サイクル領域における疲労強度を十分に向上させることができない。
また、比較例Ｂ３〜Ｂ８は、条件１（化学成分範囲）及び条件２（関係式）の少なくとも一方を満たしていないことにより、Ｓｉ、Ｍｏ及びＢ成分の適正化による浸炭層の粒界強度向上効果が十分に得られず、静的・１０2回の低サイクル領域における静的強度及び疲労強度を十分に向上させることができない。
【００６０】
さらに、比較例Ｂ１〜Ｂ８は、条件１（化学成分範囲）、条件２（関係式）及び条件３（浸炭異常層の形態）のいずれかを満たしていないことにより、Ｓｉ、Ｍｏ及びＢ成分の含有量の適正化による浸炭層の粒界強度向上効果、及び浸炭異常層の制御・適正化による疲労亀裂抑制効果の両方の効果を十分に得ることができず、１０4回の中サイクル領域における疲労強度を十分に向上させることができない。
【００６１】
次に、本発明の最も特徴的な効果である１０4回周辺の中サイクル領域における疲労強度を向上させる効果について評価する。
まず、上記と同様に、動力循環式歯車試験機を用いて、回転数：２０００ｒｐｍ、油温：８０℃の条件で１０4回繰り返し回転させた肌焼部品（実施例Ａ１〜Ａ８、比較例Ｂ１〜Ｂ８、従来例Ｃ１）について、粒界破面率を測定した。粒界破面率は、破壊起点部について走査型電子顕微鏡を用いて観察し、粒界破壊部を画像解析処理することにより測定した。
【００６２】
そして、上記表２の結果と上記粒界破面率の測定結果とから、図３、図４を作成した。
図３は、条件２の関係式の値と１０4回における破壊面の粒界破面率（％）との関係を示したものである。
図４は、１０4回における破壊面の粒界破面率（％）と１０4回の疲労強度（ＭＰａ）との関係を示したものである。
【００６３】
図３から、条件２の関係式の値が大きいほど、粒界破面率が小さくなる（粒界強度が高くなる）傾向がわかる。
例えば、条件２の関係式の値（１．１０以上）を満たし、さらに条件１（化学成分範囲（特に、Ｓｉ、Ｍｏ、Ｂ成分））を満たす実施例Ａ１〜Ａ８（図中の○印）、比較例Ｂ１、Ｂ２（図中の＋印）は、上記の効果が顕著に表れている。そして、本発明の実施例Ａ１〜Ａ８はすべて粒界破面率が５０％以下となっている。
一方、条件１又は条件２のいずれか又は両方満たさない比較例Ｂ３〜Ｂ５（図中の△印）、比較例Ｂ６〜Ｂ８及び従来例Ｃ１（図中の×印）は、粒界破面率が高くなっている。
【００６４】
また、図４から、粒界破面率が小さいほど（粒界強度が高いほど）、強度が高くなる傾向がわかる。すなわち、粒界破面率が小さいほど、粒界強度が上昇し、１０4回の疲労強度が向上することを示している。
例えば、条件１及び条件２を満たし、さらに条件３を満たす実施例Ａ１〜Ａ８（図中の○印）は、強度が非常に高くなっている。
一方、条件１及び条件２を満たすが、条件３を満たさない実施例Ｂ１、Ｂ２（図中の＋印）は、実施例Ａ１〜Ａ８に比べて強度が低くなっている。もちろん、それ以外の比較例Ｂ３〜Ｂ５（図中の△印）、比較例Ｂ６〜Ｂ８、従来例Ｃ１（図中の×印）も、強度が低くなっている。
【００６５】
このことから、本発明の実施例Ａ１〜Ａ８は、Ｓｉ、Ｍｏ及びＢ成分の含有量の適正化による浸炭層の粒界強度向上効果だけでなく、浸炭異常層の制御・適正化による疲労亀裂抑制効果と相まって、その複合効果により、初めて１０4回周辺の中サイクル領域の強度を向上させることができるということがわかった。
【００６６】
以上により、本発明の実施例Ａ１〜Ａ８の肌焼部品は、静的強度から高サイクル疲労強度までの全領域における強度向上を図ることができることが確認された。
そして、本発明は、従来明確になっていなかった全領域で強度向上を図ることができる条件を明確にした点で、その効果は極めて大きく、産業の発展に大きく貢献できるものである。
【図面の簡単な説明】
【００６７】
【図１】実施例における、肌焼部品の表面状態を示す説明図。
【図２】実施例における、繰り返し数と曲げ応力との関係を示す説明図。
【図３】実施例における、関係式の値と粒界破面率との関係を示す説明図。
【図４】実施例における、粒界破面率と強度との関係を示す説明図。
【符号の説明】
【００６８】
１  肌焼部品
１０  母相
１００  表面
１１  浸炭層
１２  浸炭異常層
ｄ  最大深さ
Ｄ  最大深さ位置
【図１】
2010150592.tif 000005
【図２】
2010150592.tif 000006
【図３】
2010150592.tif 000007
【図４】
2010150592.tif 000008